(57)【要約】      （修正有）【課題】靭性を低下させずに高硬度化させて耐摩耗性および耐欠損性に優れた超硬合金、および長寿命な切削工具を提供する。【解決手段】コバルトおよび／またはニッケル５〜７質量％と、所定の炭化物、窒化物および炭窒化物から選ばれる少なくとも１種０〜１０質量％とを含有し、残部が炭化タングステンで構成され、炭化タングステン粒子を主体とし、前記炭化物等から選ばれる少なくとも１種のβ粒子を含有する硬質相を、前記コバルト等を主体とする結合相で結合し、前記硬質相の平均粒径が０．６〜１．０μｍ、飽和磁化が９〜１２μＴｍ３／ｋｇ、抗磁力が１５〜２５ｋＡ／ｍであり、かつ酸素含有量が０．０４５質量％以下である超硬合金１であり、それを用いた切削工具１０である。【選択図】図３
2011080153.tif 000002
【特許請求の範囲】
【請求項１】
コバルトおよび／またはニッケル５〜７質量％と、
周期律表第４、５および６族金属からなる群より選ばれる少なくとも１種の炭化物（ただし、炭化タングステンを除く）、窒化物および炭窒化物から選ばれる少なくとも１種０〜１０質量％とを含有し、
残部が炭化タングステンで構成され、
炭化タングステン粒子を主体とし、前記炭化物、窒化物および炭窒化物から選ばれる少なくとも１種のβ粒子を含有する硬質相を、前記コバルトおよび／またはニッケルを主体とする結合相で結合した超硬合金であって、
前記硬質相の平均粒径が０．６〜１．０μｍ、飽和磁化が９〜１２μＴｍ３／ｋｇ、抗磁力が１５〜２５ｋＡ／ｍであり、かつ酸素含有量が０．０４５質量％以下である超硬合金。
【請求項２】
前記周期律表第４、５および６族金属からなる群より選ばれる少なくとも１種として、クロムを前記結合相の含有量に対して炭化物（Ｃｒ３Ｃ２）換算量で２〜１０質量％の割合で含有する請求項１記載の超硬合金。
【請求項３】
すくい面と逃げ面との交差稜部に形成された切刃を被切削物に当てて切削加工する切削工具であり、前記切刃が請求項１記載の超硬合金からなる切削工具。
【発明の詳細な説明】
【技術分野】
【０００１】
本発明は、切削工具や摺動部材、耐摩耗部材等に使用される超硬合金、およびそれを用いた切削工具に関する。
【背景技術】
【０００２】
金属の切削加工用の切削工具や摺動部材、耐摩耗部材等に広く用いられている超硬合金として、炭化タングステン（ＷＣ）粒子を主体とする硬質相を、コバルト（Ｃｏ）を主体とする結合相で結合したＷＣ−Ｃｏ合金や、ＷＣ−Ｃｏ合金に周期律表第４、５、６族金属の炭化物、窒化物、炭窒化物のβ粒子（Ｂ−１型固溶体）からなる、いわゆるβ相（Ｂ−１型固溶体相）と呼ばれる硬質相を分散させた系がある。これらの超硬合金は、特に、炭素鋼や一般の合金鋼、ステンレス鋼等の一般鋼を切削加工するための切削工具用材料として利用されている。
【０００３】
上記のような超硬合金の表面から内部に向かって所定の深さ領域には、結合相成分であるＣｏ等の含有量が高い結合相富化層が存在する。この結合相富化層を超硬合金表面の全体に形成することにより、該超硬合金表面に硬質被覆膜を形成すると、超硬合金の耐欠損性が向上することが開示されている（例えば、特許文献１参照）。
【０００４】
しかしながら、特許文献１の超硬合金では、硬質被覆膜を被覆した場合には耐欠損性が向上するものの、硬質被覆膜が剥離する場合があり、超硬合金基体と硬質被覆膜との密着力が十分とは言えなかった。また、硬質被覆膜を形成しない場合には超硬合金表面全体の硬度が低下して表面における塑性変形が大きく、切削抵抗が増大して切刃の温度が上昇してしまい、次第に切刃部分に存在する結合相が被削材と反応してしまう、すなわち耐溶着性が低いという問題があった。中でも、超硬合金中のＷＣ粒子の粒径が１μｍ以下の微粒超硬合金においては、特に熱伝導率が低下する傾向にあり、溶着の問題が顕在化していた。その結果、切刃部に溶着した被削材が引き金となってチッピングや突発欠損が発生しやすく、合金表面における更なる耐溶着性の向上が求められていた。
【０００５】
特許文献２では、窒素含有焼結硬質合金であるチタン基サーメットにおいて、このサーメットの表面全体にＣｏやニッケル（Ｎｉ）の結合相の含有量が多いか、または炭化タングステン（ＷＣ）の含有量が多い多層構造のシミダシ層を形成することによって、サーメット表面における熱伝導性が向上し、切削によって高温となった表面と温度の低い内部との温度差に起因する熱亀裂を抑制できることが記載されている。
【０００６】
しかしながら、特許文献２のように、サーメット表面全体にシミダシ層を形成した場合でも、表面全体の硬度が低下して表面における変形が大きく、切削抵抗が増大して切刃の温度が上昇してしまい、次第に切刃部分に存在する結合相が被削材と反応してしまうという問題があった。また、表面全体にシミダシ層を形成したサーメットの表面に硬質被覆膜を成膜した場合でも、サーメットと硬質被覆膜との密着力が十分でなく、硬質被覆膜が剥離する場合があった。
【０００７】
一方、航空機産業用等として用いられるチタン（Ｔｉ）合金の切削には、加工面の汚染を防止するために硬質被覆膜を設けない超硬合金工具が用いられているが、Ｔｉ合金は、熱伝導率が低く強度も高いので難削材として知られており、従来の超硬合金工具を用いた場合には、摩耗の進行が非常に速く工具寿命が短いという問題があった。
【０００８】
特許文献３では、焼成した超硬合金をＣｏ雰囲気下で再度熱処理して、表面に８μｍ以下の薄いＣｏ層を被覆した超硬合金からなる切削工具を作製し、この切削工具で冷却剤を高圧力で噴射しながらＴｉ合金を切削加工すると、工具寿命を延命できることが記載されている。
【０００９】
しかしながら、特許文献３に記載の超硬合金では、超硬合金表面のＣｏ薄層によってＴｉ合金の切削性能が向上するものの、切削中にＣｏ薄層が高温になると被削材に溶着するおそれがある。このため、加工部位に冷却剤を高圧力で噴射しながら加工を行う必要があり、冷却剤を高圧力で噴射するための大掛かりな装置が必要になるという問題があった。また、Ｃｏ薄層は硬度に乏しいので摩耗しやすく、特に切削速度の速い加工においては、工具寿命が十分でないという問題があった。
【００１０】
また、インコネルやハステロイ等のＮｉ基耐熱合金、インコロイ等の鉄（Ｆｅ）基耐熱合金、Ｃｏ基耐熱合金等の耐熱合金の切削に関しては、超硬合金の表面を硬質被覆膜にて被覆した切削工具が用いられているが、かかる耐熱合金においても高温強度が高いために、切削工具の摩耗の進行が早期に進んでしまうという問題があった。
【００１１】
一方、超硬合金の特性改善についても多くの研究がなされており、用途に合わせて、より高硬度、高靭性または高強度な材種が開発されている。例えば、特許文献４では、Ｃｏ成分の偏析を抑制しつつ飽和磁化をコバルト（Ｃｏ）１重量％あたり、１．６２μＴｍ３／ｋｇ以下、保持力２７．８〜５１．７ｋＡ／ｍとなるように結合相を調節した超硬合金として、超硬合金内の欠陥を減少させて高い抗折力を持つようになり、穴あけ加工やフライス加工に適した切削工具とすることが記載されている。
【００１２】
また、特許文献５には、切削分野や耐摩耗部品全般に用いる超硬合金として、コバルト（Ｃｏ）１重量％あたりの飽和磁気量（飽和磁化）を１．４４〜１．７４μＴｍ３／ｋｇ、保持力２４〜５２ｋＡ／ｍで、平均粒径が１μｍ未満と小さい微粒の組織において、２μｍ以上の粗大なＷＣ粒子（硬質相）が５個以下でしか存在しない高靭性な超硬合金とすることによって、強靭性の向上と突発的な破壊現象の回避が可能となることが記載されている。
【００１３】
しかしながら、特許文献４および特許文献５に記載の保持力（抗磁力）が２４ｋＡ／ｍ以上の超硬合金では、チタン（Ｔｉ）合金や耐熱合金の切削のような過酷な切削加工に用いるには、結合相厚みが薄く、硬度が高くなりすぎてしまうため、超硬合金の靭性が不足し、十分な耐欠損性を得ることができないという問題があった。
【００１４】
特許文献６には、平均粒径が０．２〜０．８μｍで、飽和磁気理論比０．７５〜０．９、抗磁力２００〜３４０Ｏｅとなる超硬合金とすることによって、靭性および硬度が向上し、精密金型の材質として最適な超硬合金となることが記載されている。
【００１５】
しかしながら、特許文献６に記載の超硬合金では、硬質相の粒径が過剰に微細であるため、Ｔｉ合金や耐熱合金の過酷な切削加工として用いるための十分な耐欠損性を得ることができないものであった。また、特許文献６の製造方法では、通電加圧焼成を行って超硬合金を焼成させているために生産性が悪く、コストがかかりすぎてしまうという問題もあった。
【００１６】
特許文献７には、約１０．４〜約１２．７重量％の結合相成分と、約０．２〜約１．２重量％のＣｒとを含有し、約１２０〜２４０Ｏｅの保磁力と、約１４３〜約２２３μＴｍ３／ｋｇコバルト（Ｃｏ）の磁気飽和（飽和磁化）と、１〜６μｍの炭化タングステン（ＷＣ）粒子（硬質相）の粒度の超硬合金が、靭性、強度に優れた高い耐欠損性を有して、Ｔｉ合金や鋼、鋳鉄のミリング切削用の切削工具として有用であることが記載されている。
【００１７】
しかしながら、特許文献７に記載の超硬合金では、結合相の含有量が多いため耐欠損性は高いもののＴｉ合金や耐熱合金を切削するには耐摩耗性が不十分であった。また、結合相の含有量が多くなると被削材との反応性が高くなり、Ｔｉ合金等が切削工具の切刃に溶着しやすくなるために、加工面品位の劣化等の加工精度の低下や、切刃のチッピング、異常摩耗等の工具損傷が発生してしまうという問題があった。
【先行技術文献】
【特許文献】
【００１８】
【特許文献１】特開平２−２２１３７３号公報
【特許文献２】特開平８−２２５８７７号公報
【特許文献３】特開２００３−１５０５号公報
【特許文献４】特開２００４−５９９４６号公報
【特許文献５】特開２００１−１１５２２９号公報
【特許文献６】特開１９９９−１８１５４０号公報
【特許文献７】特表２００４−５０６５２５号公報
【発明の概要】
【発明が解決しようとする課題】
【００１９】
本発明の主たる課題は、超硬合金表面における耐塑性変形性および耐溶着性を向上させて耐摩耗性および耐欠損性に優れた超硬合金、および長寿命な切削工具を提供することである。
本発明の他の課題は、抗折強度に優れた超硬合金、および長寿命な切削工具を提供することである。
本発明のさらに他の課題は、靭性を低下させずに高硬度化させて耐摩耗性および耐欠損性に優れた超硬合金、および長寿命な切削工具を提供することである。
【課題を解決するための手段】
【００２０】
本発明者らは、上記課題を解決すべく鋭意研究を重ねた結果、超硬合金の表面において、結合相が凝集した結合相凝集部を複数点在させて海島構造を形成し、かつ超硬合金表面における結合相凝集部の面積割合を１０〜７０面積％とする場合には、超硬合金表面における放熱性が改善されて耐塑性変形性および耐溶着性が向上するので、耐摩耗性および耐欠損性に優れた超硬合金となるという新たな知見を見出し、本発明を完成するに至った。
【００２１】
すなわち、本発明の超硬合金は、コバルト（Ｃｏ）および／またはニッケル（Ｎｉ）５〜１０質量％と、周期律表第４、５および６族金属からなる群より選ばれる少なくとも１種の炭化物（ただし、炭化タングステン（ＷＣ）を除く）、窒化物および炭窒化物から選ばれる少なくとも１種０〜１０質量％とを含有し、残部が炭化タングステン（ＷＣ）で構成され、炭化タングステン（ＷＣ）粒子を主体とし、前記炭化物、窒化物および炭窒化物から選ばれる少なくとも１種のβ粒子を含有する硬質相を、前記コバルト（Ｃｏ）および／またはニッケル（Ｎｉ）を主体とする結合相で結合したものであって、前記炭化タングステン（ＷＣ）粒子の平均粒径が１μｍ以下であり、かつ超硬合金の表面における総面積に対して１０〜７０面積％の割合で前記コバルト（Ｃｏ）および／またはニッケル（Ｎｉ）が主として凝集した結合相凝集部が複数点在した海島構造をなす。
【００２２】
また、本発明者らは、上記課題を解決すべく鋭意研究を重ねた結果、超硬合金の表面に厚みが０．１〜５μｍの結合相富化層を有するとともに、前記表面のＸ線回折パターンにおける炭化タングステン（ＷＣ）の（００１）面ピーク強度をＩＷＣ、コバルト（Ｃｏ）および／またはニッケル（Ｎｉ）の（１１１）面ピーク強度をＩＣｏとしたとき、０．０２≦ＩＣｏ／（ＩＷＣ＋ＩＣｏ）≦０．５である場合には、超硬合金が抗折強度に優れたものとなり、該超硬合金を切削工具に用いると、例えばＴｉ合金等の耐熱合金を加工する際において、高圧力の冷却剤等の特殊な装置を用いない通常の切削条件であっても、摩耗の進行や欠損の発生が抑制できて工具寿命を延命できるという新たな知見を見出し、本発明を完成するに至った。
【００２３】
すなわち、本発明の他の超硬合金は、コバルト（Ｃｏ）および／またはニッケル（Ｎｉ）５〜１０質量％と、周期律表第４、５および６族金属からなる群より選ばれる少なくとも１種の炭化物（ただし、炭化タングステン（ＷＣ）を除く）、窒化物および炭窒化物から選ばれる少なくとも１種０〜１０質量％とを含有し、残部が炭化タングステン（ＷＣ）で構成され、炭化タングステン（ＷＣ）粒子を主体とし、前記炭化物、窒化物および炭窒化物から選ばれる少なくとも１種のβ粒子を含有する硬質相を、前記コバルト（Ｃｏ）および／またはニッケル（Ｎｉ）を主体とする結合相で結合したものであって、表面に厚みが０．１〜５μｍの結合相富化層を有するとともに、前記表面のＸ線回折パターンにおける前記炭化タングステン（ＷＣ）の（００１）面ピーク強度をＩＷＣ、前記コバルト（Ｃｏ）および／またはニッケル（Ｎｉ）の（１１１）面ピーク強度をＩＣｏとしたとき、０．０２≦ＩＣｏ／（ＩＷＣ＋ＩＣｏ）≦０．５である。
【００２４】
また、本発明者らは、上記課題を解決すべく鋭意研究を重ねた結果、超硬合金中の硬質相の粒径、結合相厚み、炭素量を適正化させて超硬合金の高硬度化を図るとともに、超硬合金中に含有される酸素量を制御することによって、Ｔｉ合金や耐熱合金の切削加工に対して耐欠損性および耐摩耗性がともに優れた超硬合金となり、該超硬合金を切削工具に用いると、例えばＴｉ合金や耐熱合金の切削加工用に使用することができる長寿命な切削工具となるという新たな知見を見出し、本発明を完成するに至った。
【００２５】
すなわち、本発明のさらに他の超硬合金は、コバルト（Ｃｏ）および／またはニッケル（Ｎｉ）５〜７質量％と、周期律表第４、５および６族金属からなる群より選ばれる少なくとも１種の炭化物（ただし、炭化タングステン（ＷＣ）を除く）、窒化物および炭窒化物から選ばれる少なくとも１種０〜１０質量％とを含有し、残部が炭化タングステン（ＷＣ）で構成され、炭化タングステン（ＷＣ）粒子を主体とし、前記炭化物、窒化物および炭窒化物から選ばれる少なくとも１種のβ粒子を含有する硬質相を、前記コバルト（Ｃｏ）および／またはニッケル（Ｎｉ）を主体とする結合相で結合したものであって、前記硬質相の平均粒径が０．６〜１．０μｍ、飽和磁化が９〜１２μＴｍ３／ｋｇ、抗磁力が１５〜２５ｋＡ／ｍであり、かつ酸素含有量が０．０４５質量％以下である。
【００２６】
本発明の切削工具は、すくい面と逃げ面との交差稜部に形成された切刃を被切削物に当てて切削加工するものであり、前記切刃が前記超硬合金からなる。
【発明の効果】
【００２７】
本発明の超硬合金によれば、超硬合金の表面において、結合相が凝集した結合相凝集部を複数点在させて海島構造を形成し、かつ超硬合金表面における結合相凝集部の面積割合を１０〜７０面積％の組織とするので、超硬合金表面における塑性変形が抑制されるとともに、超硬合金表面における耐溶着性が向上し、その結果、耐摩耗性および耐欠損性が向上するという効果がある。したがって、この超硬合金からなる切刃を備えた切削工具は、優れた耐摩耗性および耐欠損性を示すことができる。
【００２８】
本発明の他の超硬合金によれば、表面に厚みが０．１〜５μｍの結合相富化層を有するとともに、前記表面のＸ線回折パターンにおける炭化タングステン（ＷＣ）の（００１）面ピーク強度をＩＷＣ、コバルト（Ｃｏ）および／またはニッケル（Ｎｉ）の（１１１）面ピーク強度をＩＣｏとしたとき、０．０２≦ＩＣｏ／（ＩＷＣ＋ＩＣｏ）≦０．５の関係となるように制御されているので、超硬合金が抗折強度に優れたものとなり、該超硬合金を切削工具に用いると、例えばＴｉ合金等の耐熱合金を加工する際において、冷却剤等を高圧力で噴射するための特殊な装置を用いない通常の切削条件であっても、摩耗の進行や欠損の発生が抑制できて工具寿命を延命することができる。
【００２９】
本発明のさらに他の超硬合金によれば、結合相の含有量、硬質相の平均粒径、飽和磁化と抗磁力Ｈｃの磁気特性、および前記超硬合金中の酸素量が所定の範囲に制御されているので、炭化タングステン（ＷＣ）粒子間を結合する結合相の厚み（いわゆるミーンフリーパス）の最適化、結合相中に固溶されるタングステン（Ｗ）等の硬質相を構成する金属成分や炭素の含有量の適正化ができ、少ない結合相量であるにも関わらず靭性に富み、しかも極めて硬度が高い超硬合金となる。また、酸素含有量が低いことから、該超硬合金を切削工具に用いた際には、切削中に切刃が高温となっても結合相が硬質相を結合する保持力の低下を抑えて、超硬合金の強度が低下することを抑制できる。その結果、Ｔｉ合金や耐熱合金の切削に適した超硬合金製の切削工具を得ることができる。
【図面の簡単な説明】
【００３０】
【図１】本発明の第１の実施形態にかかる超硬合金を切断して切断面を研磨した研磨面における走査型電子顕微鏡による拡大画像である。
【図２】本発明の第１の実施形態にかかる超硬合金の表面における走査型電子顕微鏡による拡大画像である。
【図３】本発明の第１の実施形態にかかる硬質被覆膜を説明するための概略断面図である。
【発明を実施するための形態】
【００３１】
＜超硬合金＞
（第１の実施形態）
以下、本発明の第１の実施形態にかかる超硬合金について図面を参照して詳細に説明する。図１は、本実施形態にかかる超硬合金を切断して切断面を研磨した研磨面における走査型電子顕微鏡による拡大画像（１００００倍）であり、超硬合金内部における組織状態を示している。図２は、本実施形態にかかる超硬合金の表面における走査型電子顕微鏡による拡大画像（２００倍）である。
【００３２】
図１に示すように、この超硬合金１は、硬質相２を結合相３で結合してなる。具体的には、超硬合金１の組成は、Ｃｏおよび／またはＮｉ５〜１０質量％と、周期律表第４、５および６族金属からなる群より選ばれる少なくとも１種の炭化物（ただし、ＷＣを除く）、窒化物および炭窒化物から選ばれる少なくとも１種０〜１０質量％とを含有し、残部がＷＣで構成されている。
【００３３】
硬質相２は、ＷＣ粒子からなる硬質相を主体とし、所望により前記炭化物、窒化物および炭窒化物から選ばれる少なくとも１種のβ粒子からなる硬質相（β相）を含有する。結合相３は、Ｃｏおよび／またはＮｉを主体とする。該結合相３中には、Ｃｏおよび／またはＮｉ以外に上記周期率表第４、５および６族元素が固溶されていてもよく、さらに炭素、窒素および酸素等の不可避不純物が含有されていてもよい。具体的な硬質相の形態としては、（１）ＷＣのみからなる組織、（２）ＷＣと、超硬合金全体に対して１０質量％以下の比率の上記β粒子（Ｂ−１型固溶体）とが混在した組織が挙げられ、いずれであってもよい。β粒子（Ｂ−１型固溶体）の形態は、炭化物、窒化物または炭窒化物として単独で存在していてもよく、これら２種以上の混合物として存在していてもよい。また、β粒子（Ｂ−１型固溶体）中にはＷ元素が固溶していてもよい。
【００３４】
硬質相２をなすＷＣ粒子の平均粒径は１μｍ以下である。これにより、超硬合金１の強度および耐摩耗性を高めることができる。このように、ＷＣ粒子の平均粒径が１μｍ以下のいわゆる微粒超硬合金においては、各ＷＣ粒子同士を結合する結合相３の厚みが薄くなり、熱伝導が悪くなる傾向にあるが、本実施形態では微粒超硬合金であっても、下記で説明するように、超硬合金１の表面を特定の構成にするので、高い放熱性を付与することができる。また、微粒超硬合金は、超硬合金１の焼結性が低下して焼結状態がバラツキやすいので、硬質被覆膜を被覆する場合には、該被覆膜の付着力もバラツキが大きくなる傾向にあるが、後述するように、硬質被覆膜を高い付着力で被覆することができる。前記平均粒径の下限値としては母材の靭性を維持する点で０．４μｍ以上であるのが好ましい。
【００３５】
ここで、本実施形態では、図２に示すように、超硬合金１の表面は、図１に示すような結合相３が凝集した結合相凝集部４を複数点在させて海島構造を形成する。これにより、結合相凝集部４（島部）が超硬合金１表面の耐溶着性を向上させるので、超硬合金１の耐欠損性が向上する。さらに、結合相凝集部４以外の正常部５（海部）が耐摩耗性の低下を抑えるので、超硬合金１を、例えば後述する切削工具に応用した場合には、長寿命な切削工具となる。
【００３６】
前記結合相凝集部４が複数点在するという状態は、結合相凝集部４が表面全体にわたって存在する状態を意味するものではなく、結合相凝集部４と、該結合相凝集部４以外のＷＣ粒子等と結合相との超硬合金部分（正常部）５が、目視または顕微鏡観察によって混在していることが確認できる状態のことを意味する。特に、本実施形態では、結合相凝集部４の放熱性を高める上で、正常部５（白色）をマトリックスとして、結合相凝集部４が表面視で独立して分散して点在した島状組織、すなわち正常部５を海部、結合相凝集部４を島部とする海島構造を形成する。
【００３７】
一方、超硬合金１表面に結合相凝集部４が存在せず、均一な組織からなる場合には、超硬合金１表面における放熱性が低く、超硬合金１の表面の局所的に発生した熱が放熱されず局所的に高温になってしまう。その結果、高温になった部分が局部的に劣化したり、例えば切削工具として用いた場合には、高温になった切刃に被削材の溶着が生じてしまう。また、十分な靭性が得られず、突発欠損やチッピングが発生する。逆に、結合相富化層を有して超硬合金１の表面全体における結合相３の含有量が多いと、超硬合金１の表面における塑性変形が大きくなって、耐溶着性が低下する。
【００３８】
超硬合金１表面における結合相凝集部４の面積割合は１０〜７０面積％、好ましくは２０〜６０面積％である。この範囲内で結合相凝集部４を複数点在させると、上記した効果が得られる。これに対し、結合相凝集部４の面積割合が超硬合金１の総面積に対して１０面積％より少ないと、放熱性が悪くて耐溶着性が低下し、溶着に起因したチッピングや欠損が発生する。また、７０面積％を超えると、金属の占める割合が多くなり、超硬合金１の表面における硬度が下がって耐塑性変形性が劣化する。
【００３９】
結合相凝集部４の面積％は、例えば後述するように、超硬合金１の任意表面について、走査型電子顕微鏡により図２に示すような２００倍の２次電子像を観察し、１ｍｍ×１ｍｍの任意領域について、結合相凝集部４の面積を測定して存在比率（結合相凝集部４を測定した視野領域における結合相凝集部４の面積比率）を算出して得られる値である。なお、結合相凝集部４の測定個数は１０個以上とし、その平均値を算出する。
【００４０】
超硬合金１の表面において、超硬合金１の表面における金属元素の総量に対して、ＣｏおよびＮｉの総含有量が１５〜７０質量％、好ましくは２０〜６０質量％であるのがよい。これにより、超硬合金１の表面における靭性を高めかつ耐塑性変形性を向上することができる。また、超硬合金１の表面に後述する硬質被覆膜を被覆する場合には、該被覆膜の耐欠損性を向上することができる。
【００４１】
結合相凝集部４におけるＣｏおよびＮｉの総含有量ｍ１と、該結合相凝集部４以外の正常部５におけるＣｏおよびＮｉの総含有量ｍ２との比率（ｍ１／ｍ２）が２〜１０であるのが好ましい。これにより、超硬合金１表面における耐塑性変形性および耐溶着性がより向上する。なお、前記比率（ｍ１／ｍ２）が２以上であると、放熱性が改善され、１０以下であると、耐溶着性に優れるので好ましい。前記比率（ｍ１／ｍ２）の望ましい範囲は３〜７である。
【００４２】
結合相凝集部４の平均直径は１０〜３００μｍ、好ましくは５０〜２５０μｍであることが、熱伝導性がよくて放熱性に寄与する経路を確実に確保して、放熱性を高めることができる点で望ましい。また、硬質被覆膜を被覆する場合には、該硬質被覆膜の付着力を向上することができる。結合相凝集部４の前記平均直径は、超硬合金１の表面を顕微鏡観察して個々の結合相凝集部４をそれぞれ特定し、例えばルーゼックス法などを用いて、個々の結合相凝集部４の面積およびそれらの平均面積を算出し、この平均面積を円に換算したときの円の直径である。なお、前記顕微鏡観察は、金属顕微鏡、デジタル顕微鏡、走査型電子顕微鏡、透過型電子顕微鏡のいずれかを用いることができ、結合相凝集部４の大きさによって適当なものを選択することができる。
【００４３】
結合相凝集部４が、超硬合金１の表面から５μｍまでの深さ領域に存在することが、超硬合金１の表面で発生した熱を確実に放熱できるとともに、超硬合金１表面における被加工物での耐塑性変形性を高めることができる点で望ましい。
【００４４】
超硬合金１の表面において、結合相３成分量を１５〜７０質量％の割合で含有することが、耐摩耗性および耐溶着性を低下させずに超硬合金１の表面の耐欠損性を向上させることができるため望ましい。また、超硬合金１の表面に硬質被覆膜を被覆する場合には、該被覆膜の耐欠損性を向上させることができる。超硬合金１の表面における結合相３の成分量を測定する際には、Ｘ線マイクロアナライザー（Electron Probe Micro-Analysis：ＥＰＭＡ）、オージェ電子分光分析（Auger Electron Spectroscopy：ＡＥＳ）等の表面分析法にて測定することができる。
【００４５】
一方、超硬合金１の内部における結合相３の含有量は６〜１５質量％であることが、超硬合金１の焼結不良の発生を防止させることができるとともに、超硬合金１の耐摩耗性の確保および塑性変形を抑えることができるため望ましい。前記超硬合金１の内部とは、超硬合金１の表面から３００μｍ以上の深さ領域を意味する。また、超硬合金１の表面に硬質被覆膜を被覆する場合には、該硬質被覆膜の厚みを除いた硬質被覆膜と超硬合金１との界面から超硬合金１の中心に向かって３００μｍ以上の深さ領域を意味する。
なお、超硬合金１の内部における結合相３の含有量は、超硬合金１の断面についての組織観察、具体的には超硬合金１の断面において、表面から中心に向かって３００μｍ以上深い内部の３０μｍ×３０μｍの任意領域について、Ｘ線マイクロアナライザー（ＥＰＭＡ）により面分析を行い、その領域におけるＣｏとＮｉの総含有量の平均値として測定することができる。
【００４６】
超硬合金１中にクロム（Ｃｒ）および／またはバナジウム（Ｖ）を含有することが、ＷＣ粒子が焼結中に粒成長することを抑制し、硬度の低下を抑え、耐摩耗性の低下を防ぐことができるため望ましい。ＣｒおよびＶの望ましい範囲は、それぞれ０．０１〜３質量％であり、ＣｒおよびＶの合計含有量が０．１〜６質量％である。特にＣｒは、超硬合金１の焼結性を高めるとともに、結合相３の腐食を抑えて耐チッピング性を高める効果がある。
【００４７】
ここで、本実施形態では、超硬合金１の表面に硬質被覆膜を被覆してもよい。以下、超硬合金１の表面に硬質被覆膜を被覆した場合について、超硬合金１を後述する切削工具に適用した場合を例に挙げて、図面を参照して詳細に説明する。図３は、本実施形態にかかる硬質被覆膜を説明するための概略断面図である。
【００４８】
図３に示すように、この切削工具１０は、超硬合金１を基体とし、すくい面１１と逃げ面１２との交差稜部に切刃１３を形成したものであり、この切刃１３を図示しない被切削物に当てて切削加工するものである。そして、超硬合金１の表面に表面被覆膜７を被覆してなる。超硬合金１の表面に硬質被覆膜７を被覆すると、該硬質被覆膜７の付着力が向上するので、硬質被覆膜７が超硬合金１の表面から剥離しにくくなり、耐欠損性が向上する。また、上記した通り、超硬合金１の表面における放熱性が高いことから、硬質被覆膜７表面における放熱性も高くなり、硬質被覆膜７の表面における耐溶着性も向上する。その結果、耐欠損性および耐摩耗性に優れた超硬合金１となる。
【００４９】
硬質被覆膜７の付着力が向上する理由としては、以下の理由が推察される。すなわち、超硬合金１の表面における結合相凝集部４の面積割合を１０〜７０面積％とすることにより、結合相凝集部４における結合相３の濃度が高くなるので、該結合相３が硬質被覆膜７内に拡散して反応し、その結果、硬質被覆膜７の付着力が向上すると推察される。
【００５０】
つまり、結合相凝集部４が超硬合金１表面に存在せず、均一な組織からなる場合には、硬質被覆膜の付着力が不十分であり耐欠損性が低下してしまう。逆に、結合相富化層を有して超硬合金１の表面全体における結合相含有量が一様に多い場合でも、やはり硬質被覆膜の付着力が低下する。また、結合相凝集部４の面積割合が超硬合金１の総面積に対して１０面積％より少ないと、硬質被覆膜の付着力が低下して硬質被覆膜の剥離に起因するチッピングや欠損が発生し、７０面積％を超えると、金属の占める割合が多くなり、超硬合金１の表面における硬度が下がり、耐塑性変形性が劣化する。
【００５１】
硬質被覆膜７を被覆した場合における結合相凝集部４の観察は、基本的には硬質被覆膜７を被覆した状態で観察すればよい。なお、硬質被覆膜７の膜厚が厚く、硬質被覆膜７を被覆した状態で結合相凝集部４を観察することが困難な場合には、例えばスローアウェイチップの中心に設けられたネジ穴の壁面等のように硬質被覆膜７がついておらず超硬合金１の表面が露出した部分を代用して観察すればよい。また、超硬合金１の表面が露出した部分がない場合には、硬質被覆膜７をある程度研磨して薄くした状態で結合相凝集部４の分布状態を観察することも可能である。
【００５２】
硬質被覆膜７としては、周期律表第４、５、６族金属、Ｓｉ、およびＡｌから選ばれる１種または２種以上からなる金属の炭化物、窒化物、酸化物、硼化物、炭窒化物、炭酸化物、酸窒化物、炭酸窒化物、およびこれら化合物の２種以上からなる複合化合物、ダイヤモンドライクカーボン（ＤＬＣ）、ダイヤモンド、Ａｌ２Ｏ３および立方晶窒化硼素（ｃＢＮ）からなる群より選ばれる少なくとも１種が挙げられる。これらは機械的特性に優れ、耐摩耗性および耐欠損性を向上させることができるため望ましい。
【００５３】
特に、硬質被覆膜７は（Ｔｉｘ，Ａｌ１−ｘ）Ｃ１−ｙＮｙ（ｘ、ｙの範囲は、０．２≦ｘ≦０．７、０≦ｙ≦１）であるのが好ましい。これにより、結合相凝集部４とのなじみがよく、かつ耐摩耗性および耐酸化性に優れ、高い耐欠損性を得ることができる。
硬質被覆膜７の膜厚は１〜１０μｍであるのが好ましい。これにより、硬質被覆膜７の耐欠損性が向上し、かつ硬質被覆膜７表面における放熱性も向上する。
【００５４】
次に、上記で説明した超硬合金１の製造方法について説明する。まず、例えば平均粒径１．０μｍ以下の炭化タングステン（ＷＣ）粉末を７９〜９４．８質量％、平均粒径０．３〜１．０μｍの炭化バナジウム（ＶＣ）粉末を０．１〜３質量％、平均粒径０．３〜２．０μｍの炭化クロム（Ｃｒ３Ｃ２）粉末を０．１〜３質量％、平均粒径０．２〜０．６μｍの金属コバルト（Ｃｏ）を５〜１５質量％、さらに所望により、金属タングステン（Ｗ）粉末、あるいはカーボンブラック（Ｃ）を混合する。
【００５５】
次に、上記混合に際して、メタノール等の有機溶媒をスラリーの固形分比率が６０〜８０質量％となるように添加するとともに、適切な分散剤を添加し、ボールミルや振動ミル等の粉砕装置で１０〜２０時間の粉砕時間で粉砕することにより、混合粉末の均一化を図った後、混合粉末にパラフィン等の有機バインダを添加して成形用の混合粉末を得る。
【００５６】
そして、上記混合粉末を用いて、例えばプレス成形、鋳込成形、押出成形、冷間静水圧プレス成形等の公知の成形方法によって所定形状に成形した後、０．０１〜０．６ＭＰａのアルゴンガス中、１３５０〜１４５０℃、望ましくは１３７５〜１４２５℃で、０．２〜２時間焼成した後、５５〜６５℃／分の速度で８００℃以下の温度まで冷却することにより超硬合金１が得られる。
【００５７】
ここで、上記焼成条件のうち、焼成温度が１３５０℃より低いと合金を緻密化させることができず硬度低下を招き、逆に焼成温度が１４５０℃を超えると、ＷＣ粒子が粒成長して硬度、強度ともに低下する。また、この焼成温度が上記範囲から外れる場合、または焼成時のガス雰囲気が０．０１ＭＰａよりも低いか、または０．６ＭＰａを超える場合には、いずれも結合相凝集部が生成されず、超硬合金表面における放熱性が低下してしまう。また、焼成時の雰囲気をＮ２ガス雰囲気にすると、結合相凝集部が生成しない。しかも、結合相の含有比率が多い表面領域の深さ（厚さ）が５μｍより厚い結合相富化層が形成される傾向にある。さらに、冷却速度が５５℃／分より遅いと結合相凝集部が生成せず、冷却速度が６５℃／分より速いと結合相凝集部の面積割合が大きくなりすぎる。
【００５８】
上記のようにして得られた超硬合金１の表面に硬質被覆膜７を被覆するには、超硬合金１を洗浄した後、超硬合金１の表面に硬質被覆膜７を成膜すればよい。成膜方法としては、化学蒸着（ＣＶＤ）法［熱ＣＶＤ、プラズマＣＶＤ、有機ＣＶＤ、触媒ＣＶＤ等］、物理蒸着（ＰＶＤ）法［イオンプレーティング、スパッタリング等］などの周知の成膜方法が採用可能である。特に、結合相凝集部４の金属元素と硬質被覆膜７との反応領域の深さ、超硬合金１と硬質被覆膜７との密着性の点で、硬質被覆膜７の厚みは０．１〜１０μｍであること、特に放熱性の点で０．１〜３μｍであることが望ましい。
【００５９】
（第２の実施形態）
第２の実施形態にかかる超硬合金は、上記した実施形態と同様に、Ｃｏおよび／またはＮｉ５〜１０質量％と、周期律表第４、５および６族金属からなる群より選ばれる少なくとも１種の炭化物（ただし、ＷＣを除く）、窒化物および炭窒化物から選ばれる少なくとも１種０〜１０質量％とを含有し、残部がＷＣで構成される。そして、ＷＣ粒子を主体とし、前記炭化物、窒化物および炭窒化物から選ばれる少なくとも１種のβ粒子を含有する硬質相を、前記Ｃｏおよび／またはＮｉを主体とする結合相で結合したものである。
【００６０】
超硬合金中のＣｏおよび／またはＮｉの含有量が５質量％未満であると、超硬合金の靭性が低下して耐欠損性が悪くなる。このため、該超硬合金を後述する切削工具に用いた場合には、例えばＴｉ合金や耐熱合金を加工した際に強度不足となり、切刃欠損が多発するおそれがある。また、前記含有量が１０質量％を超えると、Ｔｉ合金や耐熱合金を切削した際に低硬度となり、超硬合金の表面における耐摩耗性が低下する。本実施形態では、結合相としてのＣｏおよび／またはＮｉ含有量の望ましい範囲は、超硬合金全量に対して５〜８．５質量％、特に望ましい範囲は５〜７質量％、さらに望ましい範囲は５．５〜６．５質量％である。これにより、超硬合金中のＷＣ粒子の平均粒径が１．０μｍより大きくなることなく良好に焼成することができる。
【００６１】
特に、Ｃｏおよび／またはＮｉの含有量が５〜７質量％の範囲である場合には、一般的に焼結性が極端に低下する傾向にある。そのため、従来は高温での焼成もしくはSinter-HIP等の加圧焼成によらなければ超硬合金を焼成によって緻密化させることができず、その一方で、焼成温度を上げるとＷＣ粒子が粒成長してしまい、超硬合金の組織を微粒化することが困難であった。しかしながら、Ｃｏおよび／またはＮｉの含有量が５〜７質量％の範囲であっても、後述する製造工程を採用することによって、硬質相中のＷＣ粒子がほとんど粒成長しない１４３０℃以下の焼成温度で超硬合金を緻密化させることができる。
【００６２】
超硬合金中のＷＣ以外の硬質相の含有量が１０質量％以内であると、機械的衝撃性や熱的衝撃性が高く工具寿命が長い。また、具体的な硬質相の形態は、前述した構成と同様である。
【００６３】
ここで、本実施形態の超硬合金は、表面に厚みが０．１〜５μｍの結合相富化層を有するとともに、前記表面のＸ線回折パターンにおけるＷＣの（００１）面ピーク強度をＩＷＣ、Ｃｏおよび／またはＮｉの（１１１）面ピーク強度をＩＣｏとしたとき、０．０２≦ＩＣｏ／（ＩＷＣ＋ＩＣｏ）≦０．５である。このように、超硬合金の表面における結合相の存在状態、すなわち結合相富化層の厚みとＣｏおよび／またはＮｉの（１１１）面ピークの出現状態とを特定の関係に制御することによって、超硬合金が抗折強度に優れたものとなる。そして、該超硬合金を後述する切削工具に用いると、例えばＴｉ合金を切削した場合には、高圧力の冷却剤等の特殊な装置を用いない通常の切削条件であっても、摩耗の進行や欠損の発生を抑制でき、工具寿命を延命できる。
【００６４】
一方、結合相富化層がないか、または０．１μｍより薄いと、潤滑層となるＣｏおよび／またはＮｉが不足するため、切削抵抗が増大して刃先温度が上昇し、刃先付近の超硬合金の酸化が急激に進む。その結果、刃先強度が失われ溶着が発生するようになり、短寿命になりやすい。また、結合相富化層が５μｍより厚いと、潤滑層となる結合相富化層が切削時に発生する熱によって結合相が酸化されて劣化し、かつ結合相富化層が厚いために劣化した多量の結合相が原因となって、切削工具の表面に被削材が溶着することになり所望とする寸法精度を得ることができない。結合相富化層の厚みの望ましい範囲は０．５〜３μｍである。
【００６５】
前記結合相富化層とは、超硬合金の内部に比べて結合相の濃度が高く、かつ超硬合金の表面に存在する表面領域のことを意味し、Ｘ線光電子分析法（ＸＰＳ）にて、超硬合金の断面の表面近傍を含む領域におけるＣｏおよび／またはＮｉの深さ方向での濃度分布を測定し、超硬合金の内部に比べてＣｏおよび／またはＮｉの濃度が高い領域の厚みを測定することによって算出可能である。また、結合相富化層の厚みを測定する他の方法として、超硬合金の表面に対してオージェ分析にてＣｏおよび／またはＮｉ濃度を深さ方向に測定することによって算出することもできる。
【００６６】
一方、上記Ｘ線回折パターンにおけるＩＣｏ／（ＩＷＣ＋ＩＣｏ）が０．０２より小さいと、結合相富化層が薄くなり、逆に、ＩＣｏ／（ＩＷＣ＋ＩＣｏ）が０．５より大きいと、結合相富化層が厚くなり耐摩耗性が低下する。ＩＣｏ／（ＩＷＣ＋ＩＣｏ）の望ましい範囲は、０．０５≦ＩＣｏ／（ＩＷＣ＋ＩＣｏ）≦０．２である。
【００６７】
本実施形態では、Ｘ線回折パターンにおける前記ＷＣのピークについて、下記式（Ｉ）にて求められる値を（００１）面の配向係数Ｔｃとしたとき、超硬合金の表面における配向係数Ｔｃｓと、超硬合金の内部における配向係数Ｔｃｉとの比（Ｔｃｓ／Ｔｃｉ）が１〜５であるのが好ましい。これにより、超硬合金表面においてＷＣを熱伝導率の高い面に配向した状態とでき、超硬合金表面における熱伝導率を高めて切刃での発熱を効率よく放熱して切刃の温度上昇を抑制できる。
なお、前記超硬合金の内部とは、超硬合金の表面から３００μｍ以上の深さの領域を意味する。
【数１】
2011080153.tif 000003
【００６８】
また、本実施形態では、超硬合金中の酸素含有量が超硬合金全体の質量に対して０．０４５質量％以下であり、かつ前記硬質相のＷＣ粒子の平均粒径が０．４〜１．０μｍであるのが好ましい。これにより、超硬合金の酸素含有量が少ないので、高温で酸化が進行することを防止できるとともに、硬質相のうちのＷＣ粒子の平均粒径が上記範囲であるので、超硬合金の硬度が高く、該超硬合金を切削工具に用いると切削特性が良好である。
【００６９】
具体的には、超硬合金中の酸素含有量が超硬合金全体の質量に対して０．０４５質量％以下であると、該超硬合金を用いた切削工具が、切削加工時に高温に曝される切刃において酸化が進行するのを抑制でき、長期間にわたって安定した切削が可能となる。なお、Ｃｏおよび／またはＮｉの含有量が５〜７質量％の範囲内であっても、後述するＷＣの原料粉末の粒径および粉砕方法を改善した製造方法を採用することによって、超硬合金の低温焼成が可能であるとともに、超硬合金中の酸素含有量を超硬合金全体に対して０．０４５質量％以下に制御することが可能である。
【００７０】
切削性能の安定性および耐チッピング性の点で、硬質相を構成するＷＣ粒子の平均粒径は１μｍ以下、望ましくは０．４〜１．０μｍ、特に望ましくは０．６〜１．０μｍであるのがよい。
【００７１】
また、超硬合金の表面における算術平均粗さ（Ｒａ）を０．２μｍ以下に制御することが、耐摩耗性の向上、切削抵抗の低減、耐溶着性および耐欠損性の向上の点で望ましい。超硬合金表面の表面粗さの測定は、接触式の表面粗さ計を用いるか、または非接触式のレーザー顕微鏡を用い、測定面がレーザーに対して垂直となるように超硬合金（切削工具）を動かしながら測定すればよい。また、切刃形状自体がうねりを有するような場合には、このうねり分（ＪＩＳ  Ｂ０６１０に規定されたろ波うねり曲線分）を差し引いて、直線近似した後に表面粗さを算出すればよい。
【００７２】
焼成された超硬合金の切刃周辺にＲホーニング、またはチャンファホーニングを施してもよいが、切刃を焼成前にホーニング形状としておくこともできる。この方法によれば、切刃表面におけるＣｏおよび／またはＮｉ濃度の分布をより精密に制御することができる。
【００７３】
次に、上記で説明した実施形態にかかる超硬合金の製造方法について説明する。まず、例えば平均粒径０．０１〜１．５μｍのＷＣ粉末を８０〜９５質量％、ＷＣを除く周期律表第４、５、６族金属からなる群より選ばれる少なくとも１種の炭化物、窒化物および炭窒化物から選ばれる少なくとも１種の平均粒径０．３〜２．０μｍの粉末を０〜１０質量％、平均粒径０．２〜３μｍのＣｏ粉末を５〜１０質量％、さらには所望により、金属タングステン（Ｗ）粉末、あるいはカーボンブラック（Ｃ）を添加する。そして、これに溶媒を加えて混合し、所望により有機バインダを添加した後、成形用の顆粒を作製する。
【００７４】
次に、上記顆粒を用いて、プレス成形、鋳込成形、押出成形あるいは冷間静水圧プレス成形等の公知の成形方法によって所定形状に成形した後、真空度０．４ｋＰａ以下に真空引きした雰囲気で昇温し、１３２０〜１４３０℃の温度で０．２〜２時間焼成する。本実施形態では、この焼成時の雰囲気について、前記焼成温度に達するまで真空引きを行い、前記焼成温度に達した時点で真空引きを止めて焼成炉内を後述する圧力状態となるように密閉して、焼結体自身から放出される分解ガスのみが雰囲気中に存在する自生雰囲気とする。なお、この自生雰囲気においては、センサを設けて焼成炉内が０．１ｋ〜１０ｋＰａの一定圧力となるようにアルゴンガスを流入したり、炉内ガスの一部を脱気して調整する。そして、焼成が終了した時点で５０〜４００℃／分の冷却速度で１０００℃以下の温度まで冷却する。
【００７５】
上記のような製造条件に制御することによって、結合相富化層の厚み、Ｘ線回折パターンにおけるＩＣｏ／（ＩＷＣ＋ＩＣｏ）値を上述した所定の範囲内に制御することができる。例えば、焼成時の昇温雰囲気を不活性ガス雰囲気とすれば結合相富化層の厚みが５μｍを超えてしまう。また、焼成雰囲気を真空雰囲気とすれば結合相富化層の厚みが０．１μｍよりも薄くなり、焼成雰囲気を不活性ガス雰囲気とすれば結合相富化層の厚みが５μｍよりも厚くなる傾向にある。また、上記製造条件の中でも、Ｃｏおよび／またはＮｉ粉末の添加量を５．５〜８．５質量％に制御した場合には、前記配向係数の比Ｔｃｓ／Ｔｃｉを１〜５の範囲内に制御することができる。
また、この方法によっても第１の実施形態の結合相凝集部を形成することができる。
【００７６】
ここで、上記製造工程において、下記の製造工程を採用した場合には、Ｃｏおよび／またはＮｉの含有量が５〜７質量％である場合でも、超硬合金の焼成温度の低温化が可能となり、ＷＣ等の原料粉末が焼成によって粒成長せず、硬質相の粒径を１μｍ以下に制御することができ、かつ超硬合金中の酸素含有量を超硬合金全体に対して０．０４５質量％以下に制御することができる。すなわち、超硬合金中の酸素含有量およびＷＣ粒子の平均粒径を上記の範囲に制御するには、ＷＣ原料粉末として粗粒な粉末を用い、これを粉末混合時に混合粉末の粒度が所望の粒度となるように制御し、さらに成形体中に含まれるＷＣ粉末の表面の酸化を抑制した超硬合金を焼成する時のＷＣ粉末の焼結性を改善する製造方法を採用する等によって、超硬合金が含有する酸素量を０．０４５質量％以下に制御できる。また、これによって、超硬合金の焼結が容易となり、ＷＣを粒成長させることなく破壊源となる欠陥の発生を抑制することができる。
【００７７】
特に、超硬合金中の結合相であるＣｏおよび／またはＮｉの含有量が５〜７質量％と少量の場合であっても、常圧雰囲気下で１４３０℃以下の低温にて焼成することができて、硬度、強度および靭性に優れた超硬合金となる。その結果、信頼性の高い超硬合金製の切削工具を得ることができる。
【００７８】
具体的には、原料として用いるＷＣ粉末の平均粒径を５〜２００μｍとし、これを酸素含有量が少ない溶媒中に加えて、混合、粉砕し、スラリー中の原料粉末の平均粒径を１．０μｍ以下に調整する。ＷＣ粉末を粉砕にすることによって、表面が酸化されていない活性な粉末表面が露出する。これを成形して焼成する際には、粒子同士の焼結性が高いことから、少ない金属量でも低温で緻密化することができ、Ｃｏおよび／またはＮｉの含有量が５〜７質量％であっても、微粒で焼結性のよい超硬合金を作製することができる。
【００７９】
また、この製造方法を用いた場合には、成形体中に含有される不可避の酸素量が減少することから、焼結中に発生する一酸化炭素（ＣＯ）ガスの生成を抑制することができる。その結果、焼成中に発生する成形体からの脱炭素量を減少させることができるため、超硬合金において重要である焼結体中の炭素量の管理が精度よくできるようになる。その結果、焼結過程に発生する焼結体中の欠陥の生成を抑制することができるとともに、超硬合金中に含有される炭素量の制御が容易となる。
【００８０】
より具体的な製造工程について説明すると、平均粒径５〜２００μｍのＷＣ粉末を８０〜９５質量％、特に９３〜９５質量％と、平均粒径０．３〜２．０μｍのＷＣを除く周期律表第４、５、６族金属からなる群より選ばれる少なくとも１種の炭化物、窒化物および炭窒化物から選ばれる少なくとも１種を０〜１０質量％、特に０．３〜２質量％と、平均粒径０．２〜３μｍのＣｏおよび／またはＮｉを５〜１０質量％、特に５〜７質量％と、さらには所望により、金属タングステン（Ｗ）粉末、あるいはカーボンブラック（Ｃ）との混合粉末に、酸素含有率が１００ｐｐｍ以下の水、または酸素含有率が１００ｐｐｍ以下の有機溶剤を溶媒として加えてスラリー状とし、このスラリーを湿式粉砕する。この時、アトライタミルやジェットミル、遊星ミル等の破砕力の強い粉砕方法を用いて、粉砕後の混合粉末の平均粒径が１．０μｍ以下になるまで粉砕を行う。
【００８１】
次に、粉砕した上記スラリーをスプレードライヤーに投入して成形用の顆粒を作製する。ここで、混合粉末の粉砕および成形用の顆粒を作製する工程においては、不活性ガスを流入することにより非酸化性雰囲気として、成形用の顆粒中に酸素が混入することを極力抑制することが望ましい。
【００８２】
そして、上記成形用の顆粒を用いて、プレス成形、冷間静水圧プレス成形の成形方法によって所定形状に成形した後、真空度０．４ｋＰａ以下に真空引きした雰囲気で昇温し、前述した自生雰囲気として１３２０〜１４３０℃の温度で０．２〜２時間焼成する。その後、焼成が終了した時点で炉冷する。冷却工程では不活性ガスを流入しながら冷却を行うことによって、超硬合金中の酸素含有量を超硬合金全体に対して０．０４５質量％以下に制御できる。
なお、上記した以外の構成は、上記で説明した第１の実施形態と同様であるので説明は省略する。
【００８３】
（第３の実施形態）
第３の実施形態にかかる超硬合金は、Ｃｏおよび／またはＮｉ５〜７質量％と、周期律表第４、５および６族金属からなる群より選ばれる少なくとも１種の炭化物（ただし、ＷＣを除く）、窒化物および炭窒化物から選ばれる少なくとも１種０〜１０質量％とを含有し、残部がＷＣで構成される。そして、上記した実施形態と同様に、ＷＣ粒子を主体とし、前記炭化物、窒化物および炭窒化物から選ばれる少なくとも１種のβ粒子を含有する硬質相を、前記Ｃｏおよび／またはＮｉを主体とする結合相で結合したものである。
【００８４】
ここで、本実施形態では、超硬合金中の結合相の含有量が５〜７質量％、硬質相の平均粒径が０．６μｍ〜１．０μｍ、飽和磁化が９〜１２μＴｍ３／ｋｇ、抗磁力Ｈｃが１５〜２５ｋＡ／ｍであり、かつ酸素含有量が０．０４５質量％以下である。これにより、高硬度かつ高靭性な超硬合金となる。また、該超硬合金を切削工具に用いると、耐摩耗性および耐欠損性に優れた工具となるとともに、結合相の含有量が低いため、Ｔｉ合金や耐熱合金等の被削材が溶着しにくくなり、溶着による切刃のチッピングや加工面の面粗度の低下を防ぐことができる。
【００８５】
一方、前記結合相の含有量が５質量％より少ないと、超硬合金の靭性が十分ではないため、切削工具としての耐欠損性が悪化してしまう。また、焼結性が著しく低下し、焼結をするために特殊な焼成法を要するため、コストがかかりすぎてしまう。また、結合相の含有量が７質量％を超えると、超硬合金の硬度が低下してしまい、切削工具としての耐摩耗性が低下してしまう。また、結合相を多く含むと被削材が工具の切刃に溶着してしまい、切刃や逃げ面に溶着した被削材によって加工面の面粗度が粗くなったり、溶着した被削材が脱落する際にチッピングが生じる等の問題がある。
【００８６】
また、硬質相の平均粒径が０．６μｍより小さいと、超硬合金の硬度が必要以上に高くなりすぎてしまい、切削工具としての耐欠損性が低下してしまう。また、超硬合金の焼結性が低下して焼結不良が発生しやすくなり、焼結不良となったものは強度および硬度が極端に低下する。また、硬質相の平均粒径が１．０μｍより大きいと、超硬合金としての十分な硬度が得られず、切削工具としての耐摩耗性が低下してしまう。硬質相の平均粒径の望ましい範囲は０．７５〜０．９５μｍである。
【００８７】
飽和磁化が９μＴｍ３／ｋｇ未満であると、超硬合金中に含有される炭素量が不足して硬度が過剰に高くなってしまい、超硬合金の靭性が低下して切削工具としての耐欠損性が低下してしまう。また、飽和磁化が１２μＴｍ３／ｋｇを超えると、超硬合金中の炭素量が過剰に含有されて超硬合金の硬度が低下し、切削工具として十分な耐摩耗性が得られずに異常摩耗や摩耗の進行による切刃の欠損等の損傷が発生しやすくなってしまう。飽和磁化の望ましい範囲は９．５〜１１μＴｍ３／ｋｇである。
【００８８】
超硬合金の抗磁力Ｈｃが１５ｋＡ／ｍ未満であると、超硬合金中の硬質相間を結合する結合相の厚み（いわゆる平均自由行程、ミーンフリーパス）が厚くなりすぎてしまい、超硬合金の硬度低下による耐摩耗性の低下や、被削材の溶着を引き起こして溶着による切刃のチッピングや被削材の加工面の面粗度が劣化するなどの問題が発生する。また、抗磁力が２５ｋＡ／ｍを超えると、超硬合金中の結合相の厚み（ミーンフリーパス）が薄くなりすぎるため、超硬合金の靭性が十分ではなくなり、耐欠損性が低下し、切刃のチッピングや突発欠損等の損傷が発生してしまう。抗磁力の望ましい範囲は１８〜２２ｋＡ／ｍである。
【００８９】
超硬合金中に含有される酸素量が超硬合金全量に対する比率で０．０４５質量％を超えてしまうと、高温となったときに結合相の硬質相を結合する保持力が低下することから、切削中に切刃が高温となると超硬合金の強度が低下して、チッピングや欠損が発生してしまう。超硬合金中に含有される酸素量の望ましい範囲は０．０３５質量％以下である。
【００９０】
超硬合金中には、上記で説明した実施形態と同様に、ＷＣやＣｏ等の他に、周期律表第４、５および６族金属からなる群より選ばれる少なくとも１種の炭化物（ただし、ＷＣを除く）、窒化物または炭窒化物を０〜１０質量％の割合で含有させることもできる。
【００９１】
特に、Ｃｒを超硬合金中の結合相の含有量（質量％）に対して炭化物（Ｃｒ３Ｃ２）換算量で２〜１０質量％、好ましくは３〜７質量％の割合で含有するのがよい。これにより、結合相が酸化や腐食等の変質を引き起こすことなく、結合相の強度が低下することを防いで超硬合金の耐食性を向上させることができる。そして、該超硬合金を用いた切削工具は、工具表面の酸化や腐食等の変質を起こしにくくすることができ、変質による強度低下を防止することができる。また、切刃が切削中に高温となった場合には、結合相中に固溶したＣｒが酸化被膜を作って結合相の酸化が進行することを抑制できるため、結合相が熱によって劣化することを抑えることができる。さらに、前記酸化皮膜は化学的に安定なため、被削材と反応しにくく、被削材が切刃に溶着しにくくなることから、溶着しやすいＴｉ合金の切削において優れた切削性能を発揮することができる。また、Ｃｒは超硬合金を焼成する際に、硬質相の粒成長を抑制して、超硬合金中の硬質相の粒径を制御できる効果がある。
【００９２】
Ｃｒのほかに、焼結中に硬質相が粒成長することを抑制するためにバナジウム（Ｖ）やタンタル（Ｔａ）も好適に使用可能である。なお、Ｃｒ、ＶおよびＴａは、少なくとも一部が結合相中に固溶し、残部は単独の炭化物またはこれら２種以上とタングステン（Ｗ）が２種以上組み合わされた複合炭化物として存在してもよい。
【００９３】
また、上記本発明の超硬合金の表面に、周期律表第４、５、６族金属、アルミニウム（Ａｌ）およびシリコン（Ｓｉ）からなる群より選ばれる１種以上の元素と、炭素、窒素、酸素、ホウ素から選ばれる１種以上の元素との化合物、硬質炭素または立方晶窒化硼素のいずれかからなる硬質被覆層を成膜してもよい。これにより、成膜時に超硬合金基体の表面が酸素の影響で変質することなく超硬合金基体と硬質被覆層との高い付着力が得られる。その結果、硬質被覆層が剥離やチッピングすることなく切削工具の耐摩耗性をより向上させることができる。
【００９４】
このとき、上記硬質被覆層として好適な材種としては、例えば炭化チタン（ＴｉＣ）、窒化チタン（ＴｉＮ）および炭窒化チタン（ＴｉＣＮ）、チタン・アルミ複合窒化物（ＴｉＡｌＮ）、酸化アルミニウム（Ａｌ２Ｏ３）等が挙げられる。これらは、硬度および強度が共に高く、耐摩耗性および耐欠損性に優れる。また、物理蒸着（ＰＶＤ）法によって成膜された膜厚０．１〜１．８μｍの硬質被覆層であることが、高強度で溶着しやすい材質である耐熱合金の切削する際に、高い耐摩耗性を維持しながら硬質被覆層の剥離を抑えることができるため、耐熱合金の切削において優れた工具寿命を発揮することができる点で望ましい。
【００９５】
次に、上記で説明した実施形態にかかる超硬合金の製造方法について説明する。まず、平均粒径５〜２００μｍの炭化タングステン（ＷＣ）粉末を８３〜９５質量％、平均粒径０．３〜２．０μｍの炭化タングステン（ＷＣ）を除く周期律表第４、５および６族金属からなる群より選ばれる少なくとも１種の炭化物、窒化物および炭窒化物を０〜１０質量％、平均粒径０．２〜３μｍの金属コバルト（Ｃｏ）を５〜７質量％、さらには所望により、金属タングステン（Ｗ）粉末、あるいはカーボンブラック（Ｃ）を調合し、これに水または有機溶剤の溶媒と所望により有機バインダとを添加して、混合し、ボールミル、振動ミル等の既知の粉砕方法にて粉砕後の混合原料の平均粒子が、マイクロトラックによる粒度分布測定において、Ｄ５０値（出現率５０％の位置にある粒径）が０．４〜１．０μｍになるように粉砕時間を調節して粉砕する。
【００９６】
つまり、平均粒径５〜２００μｍと粗いＷＣ粉末を用いて、これを１／５以下でかつ１．０μｍ以下となるように細かく粉砕することによって、ＷＣ粒子の酸素が吸着されていないフレッシュな面が多く露出するため、混合粉末および成形体中の酸素量が減るとともに、混合粉末中の各粒子の表面エネルギーが大きくなって焼結しやすくなる。しかも、ＷＣ粉末と結合相との濡れが良好になるため、少ない結合相量でも空隙やクラック等の欠陥を生じることなく低い温度で焼成することができる。
【００９７】
次に、上記混合粉末を用いて、プレス成形、鋳込成形、押出成形、冷間静水圧プレス成形等の公知の成形方法によって所定形状に成形した後、本発明においては、この焼成時の雰囲気を自生雰囲気として焼成する。
【００９８】
ここで、前記自生雰囲気とは、前記焼成温度に達するまで真空引きを行い、前記焼成温度に達した時点で真空引きを止めて焼成炉内を後述する圧力状態となるように密閉して焼結体自身から放出される分解ガスのみが雰囲気中に存在する雰囲気のことである。なお、この自生雰囲気においては、センサを設けて焼成炉内が０．１ｋ〜１０ｋＰａの一定圧力となるようにアルゴンガスを流入したり炉内ガスの一部を脱気して調整する。
そして、焼成が終了した時点で５０〜４００℃／分の冷却速度で１０００℃以下の温度まで冷却して、本実施形態にかかる超硬合金が得られる。
また、この方法によっても第１の実施形態の結合相凝集部を形成することができる。
【００９９】
得られた超硬合金の切刃となるエッジ部分は、加工を施さないシャープエッジのままで使用することも可能だが、所望により、すくい面側から見た取りしろが１０μｍ以下と微小なＲホーニングやチャンファホーニングを切刃となるエッジ部分に施してもよく、また、少なくとも切刃の表面に対してブラシ加工やブラスト処理などの研磨処理を施してもよい。
【０１００】
その後、上述した種類の硬質被覆膜を成膜する。硬質被覆層の成膜法としては、化学蒸着法（熱ＣＶＤ、プラズマＣＶＤ、有機ＣＶＤ、触媒ＣＶＤ等）、物理蒸着法（イオンプレーティング、スパッタリング等）などの周知の成膜方法によって成膜することができる。特に、アークイオンプレーティング法またはスパッタリング法の物理蒸着法によって成膜することが耐摩耗性および潤滑性に優れるため望ましく、これによって、難削材である耐熱合金の切削に対しても優れた切削性能を発揮する。
なお、上記した以外の構成は、上記で説明した第１，第２の実施形態と同様であるので説明は省略する。
【０１０１】
＜切削工具＞
次に、本発明にかかる切削工具ついて説明する。上記で説明した各実施形態にかかる超硬合金は、高硬度、高強度および耐変形性等に優れるとともに、信頼性の高い機械的特性を有することから、例えば金型、耐摩耗部材、高温構造材料等に適応可能であり、特に、すくい面と逃げ面との交差稜部に形成される切刃が各実施形態にかかる超硬合金からなり、該切刃を被切削物に当てて切削加工する切削工具として好適に使用可能である。具体的には、上記第１から第３の実施形態にかかる超硬合金を切削工具として用いた場合には、加工時に切削工具の切刃の温度が過剰に高くなることがないので、加工される被削材の加工面が白濁する等の不具合が発生することなく、滑らかで光沢のある仕上げ面を形成する。
【０１０２】
特に、切刃が上記第１の実施形態にかかる超硬合金１からなる場合には、耐摩耗性および耐溶着性に優れた超硬合金製切削工具となる。特に、この切削工具を、溶着しやすいステンレス切削やＴｉ合金切削用として用いると、耐溶着性についてより高い効果を示して優れた工具寿命を発揮する。また、硬質被覆層を被覆した場合にステンレス切削用として用いると、一般に切削抵抗が高く切刃温度が高温になりやすいので、硬質被覆膜の剥離が発生しやすいが、第１の実施形態にかかる硬質被覆膜７は付着力が高いので、硬質被覆層を被覆した場合であっても、優れた切削特性を発揮する。
【０１０３】
切刃が上記第２の実施形態にかかる超硬合金からなる場合には、例えばＴｉ合金等の耐熱合金を加工する際において、冷却剤等を高圧力で噴射するための特殊な装置を用いない通常の切削条件であっても、摩耗の進行や欠損の発生が抑制できて工具寿命を延命することができる。
【０１０４】
切刃が上記第３の実施形態にかかる超硬合金からなる場合には、切削工具としての強度を低下させずに高い耐摩耗性を有し、かつ結合相量が少ないことによって優れた耐溶着性を有していることから、硬質被覆層を被覆しない超硬合金からなる切削工具であっても、溶着しやすくかつ熱伝導性が悪くしかも高温強度が高くて削りにくいＴｉ合金の切削において非常に優れた性能を発揮する。また、硬質被覆層を成膜すると、耐摩耗性や強度が向上するため、より高い強度を有する耐熱合金の加工において非常に優れた性能を発揮することができる。具体的には、優れた耐摩耗性を示してより長寿命な切削工具となる。前記耐熱合金とは、例えばインコネル、ハステロイ、ステライト等のニッケル（Ｎｉ）基合金、コバルト（Ｃｏ）基合金、インコロイ等の鉄（Ｆｅ）基合金の総称である。
なお、各実施形態にかかる超硬合金を切削工具以外の他の用途に用いた場合であっても、優れた機械的信頼性を有する。
【０１０５】
以下、実施例を挙げて本発明についてさらに詳細に説明するが、本発明は以下の実施例に限定されるものではない。
【０１０６】
［実施例Ｉ］
＜超硬合金の作製＞
炭化タングステン（ＷＣ）粉末、金属コバルト（Ｃｏ）粉末、炭化バナジウム（ＶＣ）粉末および炭化クロム（Ｃｒ３Ｃ２）粉末を表１に示す比率で添加し、振動ミルにて１８時間粉砕混合して乾燥した後、プレス成形によりスローアウェイエンドミル用チップ（切削工具）形状に成形した。この成形体を焼成温度に対して５００℃以上低い温度から１０℃／分の速度で昇温し、表１に示す焼成条件で焼成して、超硬合金を作製した（表１中の試料Ｎｏ．Ｉ−１〜１４）。なお、表１中の冷却速度は、焼成後８００℃以下に冷却するまでの冷却速度を示した。また、表１中の「Ａｒ」はアルゴンガス、「Ｎ２」は窒素ガスを意味する。
【０１０７】
【表１】
2011080153.tif 000004
【０１０８】
得られた超硬合金の任意表面について、走査型電子顕微鏡により図２に示すような２００倍の２次電子像を観察し、６ｍｍ×５ｍｍの任意領域について、結合相凝集部の面積と平均直径を測定して存在比率（結合相凝集部を測定した視野領域における結合相凝集部の面積比率）を算出した。なお、結合相凝集部の測定個数は１０個以上とし、その平均値を算出した。また、ＷＣ粒子の平均粒径は、ルーゼックス画像解析法にて算出した。これらの結果を表２に示す。
【０１０９】
また、得られた超硬合金の任意表面について、エネルギー分散型Ｘ線マイクロアナライザー（Energy Dispersive System：ＥＤＳ）分析により、任意表面における金属Ｃｏの含有率を測定した。この結果を表２に示す。
【０１１０】
さらに、前記チップ形状である超硬合金をスローアウェイエンドミルに装着し、マシニングセンターを用いて、下記条件にて切削評価試験を行い、切削性能を評価した。この結果を表２に示す。
【０１１１】
＜切削条件＞
（耐摩耗性評価試験（肩加工））
被削材  ：ステンレス鋼（ＳＵＳ）３０４
切削速度：Ｖ＝１５０（ｍ／分）
送り速度：０．１２ｍ／分
切込み  ：ｄ（切込み深さ）＝３ｍｍ、ｗ（切込み幅）＝１０ｍｍ
その他  ：乾式切削
評価方法：２０分切削したときの切刃の摩耗幅を測定した。
【０１１２】
（耐欠損性評価試験（肩加工））
被削材  ：ＳＵＳ３０４
切削速度：Ｖ＝１５０（ｍ／分）
送り速度：０．１ｍ／分
切込み  ：ｄ（切込み深さ）＝４ｍｍ、ｗ（切込み幅）＝５ｍｍ
その他  ：乾式切削
評価方法：切刃が欠損して、加工不能になるまでの切削時間を測定した。
【０１１３】
【表２】
2011080153.tif 000005
【０１１４】
表１、２の結果より、試料Ｎｏ．Ｉ−９〜１４では、いずれも超硬合金表面における結合相凝集部の面積の割合が１０％より低く、被削材が切刃に溶着して、耐欠損性評価試験における加工時間が短く、かつ耐摩耗性評価試験における摩耗幅が大きいものであった。
【０１１５】
一方、本発明に従い、原料混合粉末の混合、粉砕条件、焼成条件を所定の範囲に制御し、いずれも結合相凝集部における島状部分の面積割合が１０〜７０％である試料Ｎｏ．Ｉ−１〜８では、放熱性が良くなるので切刃が高温になりにくく、耐溶着性に優れるものであった。また、超硬合金基体の表面において、表面全体における結合相総含有量が１５〜７０質量％含有し、切削試験にて加工時間５分以上、摩耗幅０．２０ｍｍ以下の優れた耐欠損性、耐摩耗性を示すものであった。
【０１１６】
［実施例ＩＩ］
上記実施例Ｉの超硬合金を用い、この超硬合金の表面を洗浄して、イオンプレーティング法によって表３に示す硬質被覆膜を表３に示す厚みで成膜した（表３中の試料Ｎｏ．ＩＩ−１〜１４）。
【０１１７】
【表３】
2011080153.tif 000006
【０１１８】
さらに、前記チップ形状である超硬合金をスローアウェイエンドミルに装着し、マシニングセンターを用いて、下記条件にて切削評価試験を行い、切削性能を評価した。この結果を表３に示す。
【０１１９】
＜切削条件＞
（耐摩耗性評価試験（肩加工））
被削材  ：ＳＵＳ３０４
切削速度：Ｖ＝２００（ｍ／分）
送り速度：０．１２ｍ／分
切込み  ：ｄ（切込み深さ）＝３ｍｍ、ｗ（切込み幅）＝１０ｍｍ
その他  ：乾式切削
評価方法：２０分切削したときの切刃の摩耗幅を測定した。
【０１２０】
（耐欠損性評価試験（肩加工））
被削材  ：ＳＵＳ３０４
切削速度：Ｖ＝２００（ｍ／分）
送り速度：０．１ｍ／分
切込み  ：ｄ（切込み深さ）＝４ｍｍ、ｗ（切込み幅）＝５ｍｍ
その他  ：乾式切削
評価方法：切刃が欠損して、加工不能になるまでの切削時間を測定した。
【０１２１】
表３の結果より、試料Ｎｏ．ＩＩ−９〜１４では、いずれも超硬合金の表面における結合相凝集部の面積の割合が１０％より低く、硬質被覆膜が剥離して、耐欠損性評価試験における加工時間が短く、かつ耐摩耗性評価試験における摩耗幅が大きいものであった。
【０１２２】
一方、本発明に従い、原料混合粉末の混合、粉砕条件、焼成条件を所定の範囲に制御した試料Ｎｏ．ＩＩ−１〜８では、いずれも結合相凝集部の面積割合が１０〜７０面積％であり、硬質被覆膜の付着力が高く、また放熱性が良くなるので切刃が高温になりにくく、耐溶着性に優れたものであり、切削試験にて加工時間１２分以上、摩耗幅０．１５ｍｍ以下の優れた耐欠損性、耐摩耗性を示すものであった。
【０１２３】
［実施例ＩＩＩ］
＜超硬合金の作製＞
ＷＣ粉末、Ｃｏ粉末および他の炭化物粉末を表４示す平均粒径および組成比で調合し、これに酸素含有量１０ｐｐｍの脱酸素水中に添加してスラリー状とした後、このスラリーをアトライタミルにて表４に示す平均粒径まで粉砕混合を行った。この時、平均粒径はレーザー回折散乱法（マイクロトラック）にて測定し、粒度分布における頻度５０％の時の値（Ｄ５０値）を混合粉末の粒度とした。
【０１２４】
【表４】
2011080153.tif 000007
【０１２５】
次に、このスラリーに対して有機バインダとしてパラフィンワックスを１．６質量％添加してさらに混合し、窒素ガス雰囲気中でスプレードライ法にて乾燥して顆粒を得た。そして、この顆粒を用いて金型プレス成形にて切削工具形状および抗折試験の試験片形状の成形体をそれぞれ所定数作製した。そして、この成形体を表５に示す昇温雰囲気、昇温速度６℃／分で昇温し、表５に示す温度、時間、雰囲気で保持して焼成した後、窒素ガス雰囲気中にて表５に示す降温速度で１０００℃以下まで冷却し、さらに室温まで冷却して超硬合金を作製した（表４，５中の試料Ｎｏ．ＩＩＩ−１〜１６）。
【０１２６】
【表５】
2011080153.tif 000008
【０１２７】
得られた超硬合金の表面についてＸ線回折を行ない、Ｘ線回折パターンにおける各回折ピーク強度を求めて前記ピーク強度比［ＩＣｏ／（ＩＷＣ＋ＩＣｏ）］を算出した。また、Ｘ線光電子分析法（ＸＰＳ）にて、超硬合金の断面の表面近傍を含む領域におけるＣｏの深さ方向での濃度分布を測定し、超硬合金の内部に比べてＣｏの濃度が高い領域の厚みを結合相富化層の厚みとして測定した。なお、結合相富化層が存在する試料については、結合相凝集部の有無および性状を実施例１と同様に評価した。結果は表６，７に示した。
【０１２８】
さらに、下記条件で切削性能を評価した。
＜切削条件＞
被削材：Ｔｉ６Ａｌ４Ｖ合金
切削速度：１００ｍ／分
送り：０．５ｍｍ／ｒｅｖ
切込み深さ：２ｍｍ
その他：湿式切削
評価方法：加工面粗度（最大高さＲｚ）が０．８μｍを超えるか、あるいはチッピング・欠損が発生した段階で評価を中止し、それまでに加工できた被削材の数を比較した。なお、評価については、同じ製法にて作製された切削工具試料各１０個ずつについて評価し、その平均値を算出して表７に記載した。
【０１２９】
＜抗折試験条件＞
試験片サイズ：８ｍｍ×４ｍｍ×２４ｍｍ
面取り：０．２ｍｍ×４５°
試験方法：３点曲げ（支点間距離２０±０．５）
試験加重：８００Ｎ以下の荷重速度で荷重を加え、破断した時を最大荷重とする。なお、評価については、同じ製法にて作製された試験片各１０個ずつについて評価し、その平均値を算出して表７に記載した。
【０１３０】
【表６】
2011080153.tif 000009
【０１３１】
【表７】
2011080153.tif 000010
【０１３２】
表４〜７から明らかなように、超硬合金を焼成する際、真空雰囲気で焼成した試料Ｎｏ．ＩＩＩ−６では結合相富化層が形成されず、昇温時に窒素（Ｎ２）ガスを流しかつ焼成後の冷却速度が５０℃／分より遅い試料Ｎｏ．ＩＩＩ−７および焼成時に窒素（Ｎ２）ガスを流した試料Ｎｏ．ＩＩＩ−８では結合相富化層の厚みが５μｍより厚く形成された。また、Ｃｏ含有量が１０質量％を超える試料Ｎｏ．ＩＩＩ−９およびＮｏ．ＩＩＩ−１０ではＩＣｏ／（ＩＷＣ＋ＩＣｏ）が０．５を超えてしまった。これらの試料（Ｎｏ．ＩＩＩ−６〜１０）は、試料Ｎｏ．ＩＩＩ−１〜５および試料Ｎｏ．ＩＩＩ−１１〜１６に比べて、いずれも加工数が少なく工具寿命が短いものであった。また、抗折強度も低くなる傾向にあった。
【０１３３】
一方、本発明に従い、Ｃｏ含有量５〜１０質量％、結合相富化層０．１〜５μｍ、０．０２≦ＩＣｏ／（ＩＷＣ＋ＩＣｏ）≦０．５であった試料Ｎｏ．ＩＩＩ−１〜５および試料Ｎｏ．ＩＩＩ−１１〜１６では、いずれも工具寿命が長いものであった。中でも、平均粒径が５〜１００μｍのＷＣ原料粉末を用いて粉末混合時に粉末の粒径（粒度）を調整して超硬合金中の酸素含有量が０．０４５質量％以下となった試料Ｎｏ．ＩＩＩ−１１〜１３，１５は、試料Ｎｏ．ＩＩＩ−１〜３，５の同じ組成同士で比較した場合、抗折強度に優れるとともに切削加工数も多くなった。特に、試料Ｎｏ．ＩＩＩ−１１〜１３については、Ｃｏ量が５〜７質量と少ないにもかかわらず、１３８０〜１４１５℃という低温焼成が可能で超硬合金中の炭化タングステン粒子が粒成長することもなく、優れた抗折強度および切削性能を発揮することが確認された。
【０１３４】
［実施例ＩＶ］
＜超硬合金の作製＞
表８に示す平均粒径および組成比の炭化タングステン（ＷＣ）粉末、コバルト（Ｃｏ）粉末および他の炭化物粉末に、有機バインダとしてパラフィンワックスを１．６質量％とメタノールを溶媒として添加・混合し、さらに混合粉末の粒径がマイクロトラック法による測定で表８に示すＤ５０値になるまで粉砕して造粒した。ついで、造粒した混合原料を金型プレス成形し、表８に示す温度まで昇温速度６℃／分で昇温し、表８に示す温度および焼成雰囲気にて１時間保持して焼結させた後、３００℃／分で室温まで冷却して超硬合金を作製した（表８中の試料Ｎｏ．ＩＶ−１〜１３）。
【０１３５】
【表８】
2011080153.tif 000011
【０１３６】
得られた超硬合金について、抗磁力および飽和磁化を磁力特性測定器（日本フェルスター社製の「ＫＯＥＲＺＩＭＡＴ  ＣＳ」）を用いて測定した。また、超硬合金中に含有される酸素量を以下の方法で測定した。すなわち、粉砕した超硬合金粉末試料をニッケルおよびすず（Ｓｎ）と混合し、１０００〜２０００℃まで昇温させて試料を分解させた後、赤外線検出器にて酸素を検出して定量した。さらに、ＣＩＳ−０１９Ｄ−２００５に規定された超硬合金の平均粒径の測定方法に順じて、超硬合金中の硬質相の平均粒径を測定した。なお、結合相富化層が存在する試料については、結合相凝集部の有無および性状を実施例１と同様に評価した。これらの結果を表９に示す。なお、表９中の「Ｈｃ」は抗磁力を意味し、「４πσ」は飽和磁化を意味する。
【０１３７】
【表９】
2011080153.tif 000012
【０１３８】
また、下記条件で切削性能を評価した。結果を表１０に示す。
＜切削条件＞
（耐摩耗性試験）
被削材：Ｔｉ６Ａｌ４Ｖ合金丸棒
切削速度：１５０ｍ／分
送り：０．３ｍｍ／ｒｅｖ
切込み深さ：１．５ｍｍ
その他：湿式切削
評価方法：２０分間切削した時のノーズ先端の摩耗量を測定した。途中で欠損したものはその場で試験を中断した。
【０１３９】
（耐欠損性試験）
被削材：Ｔｉ６Ａｌ４Ｖ合金４本溝入り丸棒
切削速度：１２０ｍ／分
送り：０．３ｍｍ
切込み深さ：２．０ｍｍ
その他：湿式切削
評価方法：切刃が欠損した時の切刃にかかった衝撃回数を測定した。
【０１４０】
【表１０】
2011080153.tif 000013
【０１４１】
表８、表９および表１０から明らかなように、調合に使用したＷＣ原料粉末の平均粒径が５〜２００μｍの範囲外である原料粉末を用いた試料Ｎｏ．ＩＶ−７、９、１１は、酸素含有量が０．０４５質量％を超えてしまい、耐摩耗性および耐欠損性が共に悪くなった。また、Ｃｏ含有量が７質量％を越える試料Ｎｏ．ＩＶ−８、９では耐摩耗性が低下し、Ｃｏ含有量が５質量％より少ない試料Ｎｏ．ＩＶ−７では早期に欠損してしまった。さらに、焼成雰囲気が真空または窒素ガスフロー雰囲気であり、硬質相の平均粒径が０．６μｍより小さくなった試料Ｎｏ．ＩＶ−１０、１２では早期に欠損してしまい、硬質相の平均粒径が１．０μｍより大きくなった試料Ｎｏ．ＩＶ−１３では耐摩耗性が低下した。また、抗磁力が１５ｋＡ／ｍより低い試料Ｎｏ．ＩＶ−８、１１では耐摩耗性が低下し、抗磁力が２５ｋＡ／ｍを越える試料Ｎｏ．ＩＶ−１０では耐欠損性が低下していた。さらに、飽和磁化が９μＴｍ３／ｋｇより低い試料Ｎｏ．ＩＶ−７、１２では耐欠損性が低下し、飽和磁化が１２μＴｍ３／ｋｇを超える試料Ｎｏ．ＩＶ−８は耐摩耗性が低下した。
【０１４２】
一方、本発明の範囲内の特性を有する試料Ｎｏ．ＩＶ−１〜６では、耐摩耗性および耐欠損性ともに良好で、非常に優れた工具寿命を示した。
【０１４３】
［実施例Ｖ］
表８〜１０に示される試料Ｎｏ．ＩＶ−１と試料Ｎｏ．ＩＶ−７の超硬合金の表面に、それぞれアークイオンプレーティング法にて（Ｔｉ，Ａｌ）Ｎ膜を膜厚１．５μｍで成膜し、試料Ｎｏ．Ｖ−１と試料Ｎｏ．Ｖ−２を作製した。作製した試料について、下記に示す条件で切削性能を評価した。結果は表１１に示した。
【０１４４】
＜切削条件＞
（耐摩耗性試験）
被削材：Ｉｎｃｏｎｅｌ７１８丸棒
切削速度：１８０ｍ／分
送り：０．３ｍｍ／ｒｅｖ
切込み深さ：１．０ｍｍ
その他：湿式切削
評価方法：２０分間切削した時のノーズ先端の摩耗量を測定した。途中で欠損したものはその場で試験を中断した。
【０１４５】
（耐欠損性試験）
被削材：Ｉｎｃｏｎｅｌ７１８  ４本溝入り丸棒
切削速度：１５０ｍ／分
送り：０．３ｍｍ
切込み深さ：２．０ｍｍ
その他：湿式切削
評価方法：切刃が欠損した時の切刃にかかった衝撃回数を測定した。
【０１４６】
【表１１】
2011080153.tif 000014
【０１４７】
表１１より、本発明の範囲外となる試料Ｎｏ．Ｖ−２は、強度が十分ではなかったため、耐欠損性試験において早期に欠損が発生し、かつ、耐摩耗試験においても欠損が発生してしまった。それに対して、本発明の範囲内である試料Ｎｏ．Ｖ−１は、耐摩耗性および耐欠損性共に優れた性能を発揮し、長寿命な切削工具となった。
【符号の説明】
【０１４８】
１  超硬合金
２  硬質相
３  結合相
４  結合相凝集部
５  正常部
【図１】
2011080153.tif 000015
【図２】
2011080153.tif 000016
【図３】
2011080153.tif 000017